(57)【特許請求の範囲】
【請求項１】
（Ａ）アクリル酸アルキルエステル及び／またはアクリル酸アルコキシエステルよりなる単量体（ａ）８０〜９９．９９重量％、架橋点である炭素−炭素二重結合を側鎖に導入するための単量体（ｂ）０．０１〜２０重量％、および上記（ａ）〜（ｂ）以外の共重合可能な単量体（ｃ）０〜１０重量％〔ただし、（ａ）＋（ｂ）＋（ｃ）＝１００重量％〕を共重合して得られるアクリル系重合体１００重量部に対し、（Ｂ）下記式（Ｉ）で表せるポリオルガノハドロジェンシロキサン
0003882239.tif 000011
（式中Ｒ1は水素あるいはメチル基、Ｒ2〜Ｒ9は水素、メチルまたはフェニル基、Ｘ≧１、Ｙ≧０の正の整数を表す）０．１〜５０重量部を、（Ｃ）遷移金属化合物0.00001〜１重量部の存在下で反応させて得られる複合アクリル系重合体１００重量部に対し、架橋剤を０．０１〜２０重量部配合してなる、複合アクリル系重合体組成物。
【請求項２】
（Ｂ）成分が、下記式（II）〜（Ｖ）で表されるポリオルガノハドロジェンシロキサンから選ばれる少なくとも１種である請求項１記載の複合アクリル系重合体組成物。
0003882239.tif 000012
【請求項３】
複合アクリル系重合体の、コットレル抽出器を用いたエタノール還流下での１時間抽出を２回行って求めた、下記の計算式（１）で得られる、（Ａ）成分への（Ｂ）成分の付加量が０．１〜３０重量％である請求項１または２記載の複合アクリル系重合体組成物。
（Ｂ）成分付加量（重量％）＝［使用（Ｂ）成分量−未反応（Ｂ）成分の抽出量］／［使用（Ａ）成分量＋使用（Ｂ）成分量］×１００・・・・・・（１）
【請求項４】
架橋剤が有機過酸化物である請求項１記載の複合アクリル系重合体組成物。
【発明の詳細な説明】
【０００１】
【発明の属する技術分野】
本発明は、アクリル系重合体にシリコン化合物が複合した複合アクリル系重合体に、架橋剤を配合した複合アクリル系重合体組成物に関し、更に詳しくは、低硬度で非粘着性及び低圧縮永久歪性に優れ、ＯＡ機器用のゴムロールおよびベルトに好適な複合アクリル系重合体組成物に関する。
【０００２】
【従来の技術】
ＯＡ機器用ゴムロール特に電子写真技術を用いた複写機、レーザービームプリンターに用いられる帯電・現像・転写ロール用のゴム材料には、感光体との安定した接触面積を確保する必要性及び接触帯電の際に接触帯電音を抑制する必要性から低硬度の材料が要求されている。
上記の要求を満足するため、特開平４−１６３０９７、特開平７−２９５３３１ではＥＰＤＭ等を発泡させて低硬度化することが例示されているが、発泡体は圧縮永久歪みに劣り、安定した接触面積確保の点で問題がある。
また発泡体ではなく低硬度化を実現しようとした場合ゴム組成物に伸展油、可塑剤等を配合して硬度を低下させる方法があるが、伸展油、可塑剤の低分子成分はブリードアウトして感光体を汚染する問題がある。またかかる組成物でロールを製造する場合低硬度化により表面粘着が増加し、感光体、トナーとの粘着防止のためにフッ素樹脂、ウレタン樹脂、ナイロン樹脂等で被覆する必要があり、製造コストが増加し、問題である。
【０００３】
【発明が解決しようとする課題】
本発明は上記事情に鑑みてなされたものであり、伸展油、可塑剤等の添加、あるいは発泡体にすることなしに低硬度、低圧縮永久歪性、吸音性および非粘着性のゴム材料を提供することを目的とする。
【０００４】
【課題を解決するための手段】
すなわち本発明は（Ａ）アクリル酸アルキルエステル及び／またはアクリル酸アルコキシエステルよりなる単量体（ａ）８０〜９９．９９重量％、架橋点である炭素−炭素二重結合を側鎖に導入するための単量体（ｂ）０．０１〜２０重量％、および上記（ａ）〜（ｂ）以外の共重合可能な単量体（ｃ）０〜１０重量％〔ただし、（ａ）＋（ｂ）＋（ｃ）＝１００重量％〕を共重合して得られるアクリル系重合体１００重量部に対し、（Ｂ）下記式（Ｉ）で表せるポリオルガノハドロジェンシロキサン
【０００５】
【化１】
0003882239.tif 000002
（式中Ｒ1は水素あるいはメチル基、Ｒ2〜Ｒ9は水素、メチルまたはフェニル基、Ｘ≧１、Ｙ≧０の正の整数を表す）０．１〜５０重量部を、（Ｃ）遷移金属化合物0.00001〜１重量部の存在下で反応させて得られる複合アクリル系重合体１００重量部に対し、架橋剤を０．０１〜２０重量部配合してなる、複合アクリル系重合体組成物を提供するものである。
ここで、（Ｂ）成分としては、下記式（II）〜（Ｖ）で表されるポリオルガノハドロジェンシロキサンから選ばれる少なくとも１種であることが好ましい。
0003882239.tif 000003
さらに、上記の方法において、複合アクリル系重合体の、コットレル抽出器を用いたエタノール還流下での１時間抽出を２回行って求めた、下記の計算式（１）で得られる、（Ａ）成分への（Ｂ）成分の付加量が０．１〜３０重量％であることが好ましい。
（Ｂ）成分付加量（重量％）＝［使用（Ｂ）成分量−未反応（Ｂ）成分の抽出量］／［使用（Ａ）成分量＋使用（Ｂ）成分量］×１００・・・・・・（１）
さらに、上記架橋剤としは、有機過酸化物が好ましい。
【０００６】
【発明の実施の形態】
以下、本発明について詳細に説明する。
本発明のアクリル系重合体（Ａ）はアクリル酸アルキルエステル及び／またはアクリル酸アルコキシエステルよりなる単量体（ａ）と架橋点である炭素−炭素二重結合を側鎖に導入するための単量体（ｂ）をラジカル重合開始剤の存在下に共重合させることにより調製することができる。
本発明の組成物を構成するアクリルゴム（Ａ）の単量体（ａ）であるアクリル酸アルキルエステルとしては、例えばアクリル酸メチル、アクリル酸エチル、アクリル酸ｎ−プロピル、アクリル酸イソプロピル、アクリル酸ｎ−ブチル、アクリル酸イソブチル、アクリル酸ペンチル、アクリル酸ヘキシル、アクリル酸ヘプチル、アクリル酸２−エチルヘキシル、アクリル酸オクチル、アクリル酸ノニル、アクリル酸デシルなどを挙げることができる。これらは単独でまたは２種以上組み合わせて用いることができるまた、単量体（ａ）であるアクリル酸アルコキシアルキルエステルとしては、例えばアクリル酸メトキシメチル、アクリル酸メトキシエチル、アクリル酸メトキシプロピル、アクリル酸エトキシメチル、アクリル酸エトキシエチル、アクリル酸エトキシプロピル、アクリル酸ブトキシエチルなどを挙げることができる。これらは単独でまたは２種以上組み合わせて用いることができる。
【０００７】
単量体（ａ）の（Ａ）における割合は通常８０から９９．９９重量％、好ましくは９０〜９９．９８重量％である。この割合が８０重量％未満である場合には、本発明の複合アクリル系重合体の架橋物（以下、単に「架橋物」ということもある。）の硬度が過大となって好適な弾性状態を得られにくい。一方、この割合が９９．９９重量％を越える場合には、架橋物の引張強度が過小となって好適な機械的強度が得られにくい。
【０００８】
また、成分（Ａ）を構成する炭素−炭素二重結合を側鎖に有する単量体（ｂ）として、例えば、アクリル酸ジヒドロジシクロペンテニル、メタクリル酸ジヒドロジシクロペンテニル、イタコン酸ジヒドロジシクロペンテニル、マレイン酸ジヒドロジシクロペンテニル、フマル酸ジヒドロジシクロペンテニル、アクリル酸ジヒドロジシクロペンテニルオキシエチル、メタクリル酸ジヒドロジシクロペンテニルオキシエチル、イタコン酸ジヒドロジシクロペンテニルオキシエチル、マレイン酸ジヒドロジシクロペンテニルオキシエチル、フマル酸ジヒドロジシクロペンテニルオキシエチル、２−メタクリロイルオキシエチル、ビニルメタクリレート、ビニルアクリレート、アリルアクリレート、アリルメタクリレート、ジシクロペンタジエン、メチルジシクロペンタジエン、エチリデンノルボルネン、１，１−ジメチルプロペニルメタクリレート、１，１−ジメチルプロペニルアクリレート、３，３−ジメチルブテニルメタクリレート、３，３−ジメチルブテニルアクリレート、ビニル１，１−ジメチルプロペニルエーテル、ビニル３，３−ジメチルブテニルエーテル、１−アクリロイルオキシ−１−フェニルエテン、１−アクリロイルオキシ−２−フェニルエテン、１−メタクリロイルオキシ−２−フェニルエテン、１−メタクリロイルオキシ−２−フェニルエテン、などを挙げることができる。これらは一種または二種以上を用いることができる。単量体（ｂ）の（Ａ）における割合は通常０．０１〜２０重量％好ましくは０．０２〜５重量％である。２０重量％を越えると架橋物の伸びが低下する。また、０．０１重量％未満であると、架橋物の引張強度が劣り好適な機械強度が得られにくい。
【０００９】
更に、（Ａ）を構成する単量体として単量体（ａ）、（ｂ）以外の他の共重合可能な単量体（ｃ）を含有することができる。単量体（ｃ）としては、スチレン、ビニルトルエン、ビニルピリジン、α−メチルスチレン、ビニルナフタレン、ハロゲン化スチレン、アクリロニトリル、メタクリロニトリル、アクリルアミド、Ｎ−メチロールアクリルアミド、酢酸ビニル、塩化ビニル、塩化ビニリデン、ジビニルベンゼンおよびシクロヘキシルアクリレート、ベンジルアクリレート、エチレングリコールジメタクリレート、等の如き芳香族、脂環式及び脂肪族アルコールのアクリル酸エステル、並びにメタクリル酸、イタコン酸、フマール酸、マレイン酸等の不飽和カルボン酸と低級アルコールとのエステルなどを挙げることができる。なお、これらは必要に応じて用いられ、一種または二種以上混合して用いることができる。単量体（ｃ）の（Ａ）における割合は通常０〜１０重量％である。１０重量％を越えると得られる架橋物が硬くなり好ましくない。
【００１０】
本発明の（ａ）の重合に用いられるラジカル重合開始剤としては、ラジカルを発生させるものであれば使用可能であり、具体例としては、過硫酸カリウム、ｐ−メンタンハイドロパーオキサイド、メチルイソプロピルケトンパーオキサイド、などの過酸化物、アゾビスイソブチロニトリルなどのアゾ化合物などがあげられる。これらのラジカル重合開始剤は、単量体混合物１００重量部に対して通常０．００１〜１．０重量部用いられる。本発明では重合反応は通常の縣濁重合、乳化重合、溶液重合等によって行うことができる。本発明の（Ａ）は、その平均分子量が通常１０００以上、好ましくは１００００以上である。１０００未満では、架橋物の加工性が劣りまた、所望の引張強度、圧縮永久歪が得られない。
【００１１】
本発明に使用される（Ｂ）成分のポリオルガノハイドロジェンシロキサンの構造は下記式（Ｉ）で表せる。
【００１２】
【化２】
0003882239.tif 000004
（式中Ｒ1は水素あるいはメチル基、Ｒ2〜Ｒ9は水素、メチルまたはフェニル基、Ｘ≧１、Ｙ≧０の正の整数を表す）
【００１３】
（Ａ）とヒドロシリル化反応を生起し（Ａ）成分に付加するためには、分子中にＳｉ−Ｈ結合を少なくとも１個有するものが好ましく、下記（ＩＩ）、（ＩＩＩ）、（ＩＶ）、（Ｖ）式のポリオルガノハイドロジェンシロキサンである。
【００１４】
【化３】
0003882239.tif 000005
Ｂ成分の分子量は特に制限が無く、低分子量（オリゴマー）から高分子量まで含有される。
【００１５】
本発明において使用される（Ｂ）成分のポリオルガノハイドロジェンシロキサンの使用割合は、成分（Ａ）１００重量部に対して、通常、０．１〜５０重量部好ましくは０．２〜３０重量部、さらに好ましくは０．２〜２０重量部であり、０．１重量部未満では架橋物の非粘着性が不十分であり、一方、５０重量部を越えると架橋物の強度低下につながり好ましくない。
本発明において使用される（Ｃ）成分の遷移金属化合物としては、ヒドロシリル化反応において触媒作用を示すものであれば、特に制限はないが、例えばＦｅ（ＣＯ）5、Ｃｏ（ＣＯ）8、ＲｕＣｌ3、ＩｒＣｌ3、〔（オレフィン）ＰｔＣｌ2〕2、ビニル基含有ポリシロキサン−Ｐｔ錯体、Ｈ2ＰｔＣｌ6・６Ｈ2Ｏ、Ｌ3ＲｈＣｌ、3、Ｌ2Ｎｉ（オレフィン）、Ｌ4Ｐｄ、Ｌ4Ｐｔ、Ｌ2ＮｉＣｌ2（ただし、Ｌ＝ＰＰｈ3もしくはＰＲ3´、ここでＰｈはフェニル基、Ｒ´はアルキル基を示す）を挙げることができる。その中でも、好ましくは白金、パラジウム、ロジウム系遷移金属化合物触媒である。使用量は、（Ａ）中の炭素−炭素二重結合の含有量、ポリオルガノハイドロジェンシロキサン中に存在する水素−珪素結合の量によって異なるが、（Ａ）１００重量部に対して０．００００１〜１重量部、好ましくは０．０００１〜０．５重量部程度、白金化合物の場合には白金元素換算で好ましくは５〜１０００ｐｐｍ程度使用され、０．０００１重量部未満ではヒドロシリル化反応が不十分である。一方、１重量部を越えると、反応が急激に進行し、複合アクリル系重合体が脆くなり好ましくない。
本発明の複合アクリル系重合体はアクリル重合体の幹に（Ｂ）成分の少なくとも一部が付加したものであり、上記（Ａ）（Ｂ）（Ｃ）成分を有機溶剤中で加熱して反応させるか、あるいは密閉式混合機等で上記成分を所定時間、加熱混練りすることで得られる。実施例に示されている溶媒抽出法で求めた（Ａ）成分への（Ｂ）成分の付加量は（１）式で求めることができる。
0003882239.tif 000006
この計算式で得られる（Ａ）成分への（Ｂ）成分の付加量は好ましくは０．１〜３０重量％さらに好ましくは０．２〜２０重量％である。付加量がこの範囲にあると本発明の目的が一段と優れる。
【００１６】
本発明の複合アクリル系重合体に配合される配合剤である架橋剤である有機過酸化物としては、例えば、２，５−ジメチル−２，５−ジ（ｔ−ブチルパーオキシ）ヘキシン−３、２，５−ジメチル−２，５−ジ（ｔ−ブチルパーオキシ）ヘキサン、２，２エ−ビス（ｔ−ブチルパーオキシ）−ｐ−ジイソプロピルベンゼン、ジクミルパーオキサイド、ジ−ｔ−ブチルパーオキサイド、ｔ−ブチルパーベンゾエート、１，１−ビス（ｔ−ブチルパーオキシ）−３，３，５−トリメチルシクロヘキサン、２，４−ジクロルベンゾイルパーオキサイド、ベンゾイルパーオキサイド、アゾビスイソブチロニトリルなどであり、好ましくは２，５−ジメチル−２，５−ジ（ｔ−ブチルパーオキシ）ヘキシン−３、２，５−ジメチル−２，５−ジ（ｔ−ブチルパーオキシ）ヘキサン、２，２エ−ビス（ｔ−ブチルパーオキシ）−ｐ−ジイソプロピルベンゼンである。本発明における有機過酸化物の使用量としては、本発明の複合アクリル系重合体１００重量部に対して通常０．０１〜２０重量部、好ましくは０．０５〜１０重量部である。使用量が少なすぎると架橋密度が低く、機械的強度、低圧縮永久歪性に劣ること、一方、多すぎると架橋密度が高くなりすぎ、硬度が高くなり好ましくない。なお、架橋に際して、２官能性のビニルモノマーなどを架橋助剤として使用することもできる。かかる架橋助剤としては、例えば以下の化合物が挙げられる。エチレングリコールジメタクリレート、１，３−ブタンジオールジメタクリレ ート、１，４−ブタンジオールジメタクリレート、１，６−ヘキサンジオールジメタクリレ ート、ポリエチレングリコールジメタクリレート、１，４−ブタンジールジアクリレート、 １，６−ヘキサンジオールジアクリレート、２，２エ−ビス−（４−メタクリロイルジエトキシフェニル）プロパン、トリメチロールプロパントリメタクリレート、トリメチロールプロパントリアクリレート、ペンタエリスリトールトリアクリレート、ジビニルベンゼン、Ｎ，Ｎエ−メチレンビスアクリルアミド、ｐ−キノンジオキシム、ｐ，ｐエ−ジベンゾイルキノンジオキシム、トリアジンジチオール、トリアリルシアヌレート、トリアリルイソシアヌレート、ビスマレイミドなどである。架橋助剤の使用量としては、本発明の複合アクリル系重合体１００重量部に対して、通常０．０１〜２０重量部、好ましくは０．０５〜１０重量部、更に好ましくは０．１〜５重量部である。架橋助剤の使用量が少なすぎると架橋密度が低く、機械的強度、低圧縮永久歪性に劣ること、一方、多すぎると架橋密度が高くなりすぎ、硬度が高くなり好ましくない。
【００１７】
本発明の複合アクリル系重合体には、非粘着性、低硬度、低圧縮永久歪の特長を阻害しない範囲内で、ゴムに通常使用される各種の配合剤を添加することができる。これらの配合物は、必要に応じて本発明の複合アクリル系重合体を製造する過程において添加してもよい。例えば、ゴムとしては、天然ゴム、イソプレンゴム、スチレンブタジエンゴム、ブタジエンゴム、アクリロニトリルブタジエンゴム、エチレンプロピレンゴム、エチレンプロピレンジエンゴム、ブチルゴム、ハロゲン化ブチルゴム、シリコーンゴム、フッ素ゴム、ウレタンゴム、エチレン酢酸ビニル共重合体、エチレン−アクリレ−トゴム、エピクロルヒドリンゴムなどである。補強充填剤および増量剤としては、例えば導電性のカーボンブラック、導電性のフィラー、導電性可塑剤、ＫＳＣＮ、ＬｉＣｌＯ4、ＮａＣｌＯ4、４級アンモニウム塩等のイオン伝導物質、フュームドシリカ、湿式シリカ、石英微粉末、ケイソウ土、カーボンブラック、酸化亜鉛、塩基性炭酸マグネシウム、活性炭酸カルシウム、ケイ酸マグネシウム、ケイ酸アルミニウム、二酸化チタン、タルク、雲母粉末、硫酸アルミニウム、硫酸カルシウム、硫酸バリウム、ガラス繊維、有機補強剤、有機充填剤を挙げることができる。これらの充填剤の表面を有機珪素化合物、ポリジオルガノシロキサン等で処理して疎水化してもよい。可塑剤としては、例えばポリジメチルシロキサンオイル、ジフェニルシランジオール、トリメチルシラノール、フタル酸誘導体、アジピン酸誘導体、軟化剤としては、例えば潤滑油、プロセスオイル、コールタール、ヒマシ油、老化防止剤としては、例えばフェニレンジアミン類、フォスフェート類、キノリン類、クレゾール類、フェノール類、ジチオカルバメート金属塩類、耐熱剤としては、例えば酸化鉄、酸化セリウム、水酸化カリウム、ナフテン酸鉄、ナフテン酸カリウム、そのほか加工助剤、着色剤、紫外線吸収剤、難燃剤、耐油性向上剤、発泡剤、スコーチ防止剤、粘着付与剤、滑剤などを添加できる。
【００１８】
選ばれた配合剤が配合された本発明の複合アクリル系重合体組成物の架橋は、通常、８０〜２００℃で数分間〜３時間、２０〜２００ｋｇ／ｃｍ2の加圧下で一次架橋、さらに必要に応じて８０〜２５０℃で１〜４８時間、二次架橋して架橋ゴム製品とする。
本発明の複合アクリル系重合体組成物を架橋したゴム弾性体は、非粘着性、低硬度、低圧縮永久歪に優れた特徴を有しており、ＯＡ機器用のゴム部品、特に帯電ロール、現像ロール、転写ロールへの用途に好適である。
【００１９】
【実施例】
以下実施例を挙げ、本発明をさらに詳細に説明するが、本発明はこれらに限定されるものではない。
合成例１
窒素置換された鉄製の反応容器内に、下記表１に示す単量体混合物１００重量部と、ラウリル酸ナトリウム４重量部と水２００重量部と、過硫酸カリウム０．２重量部とを仕込、５０℃で１５〜２０時間重合させた。重合反応終了後、反応生成物を取り出し、これに水蒸気を吹き込ませて未反応の単量体を除去し、アクリルゴムのラテックスを得た。得られたアクリルゴムラテックスの各々に、塩化カルシウム水溶液（０．２５％）を添加してゴム分を凝固させた。ここで、塩化カルシウム水溶液の添加量はゴム分の約５％の塩化カルシウムが使用される量とした。次いで、得られた凝固物の各々を十分に水洗した後、約９０℃で３〜４時間乾燥させることにより、アクリルゴム（Ａ１）（Ａ２）を得た。
【００２０】
【表１】
0003882239.tif 000007
【００２１】
＜実施例１〜４＞、＜比較例１〜２＞
下記表２に示す配合処方から有機過酸化物及び共架橋剤を除いた組成をハーケ混練り機にて回転数６０ｒｐｍ１７０℃で２５分間混練り（ヒドロシリル化反応）を実施した。次いでオープンロールにて得られた組成物に有機過酸化物及び共架橋剤を加えて均一に混練りした後圧延成形することにより、厚さ１ｍｍのシート状の組成物を得た。
得られたシートを用いて下記条件に従って架橋することにより物性評価用試験片を作成し、測定に供した。試験結果を表−３に示す。
また、実施例、比較例における各種測定法は下記の方法で実施した。
引張試験及び圧縮永久歪試験：ＪＩＳ  Ｋ６３０１に準拠
タッキネス試験：ピクマタックテスター（東洋精機（株）製）ポリカーボネート板に荷重５００ｇｆで１分間圧着させた後、２０ｍｍ／分で剥離させた時のはく離力の最大値を測定した。
（Ｂ）成分付加量：コットレル抽出器を用いてエタノールの還流下で１時間の抽出を２回行い、下記の（１）式で算出した。
（B)成分付加量（重量％）＝［使用（B)成分量−未反応（B)成分の抽出量］／［使用（A)成分量＋使用（B)成分量］×１００・・・・・・（１）
接触角：試験片の表面をエタノールで洗浄し、室温で８時間乾燥した後室温で蒸留水を滴下させ１分後エルマゴニオメータ式接触角測定器を用いて接触角を測定した。
硬度試験：ＪＩＳ  Ｋ６３０１に準拠  ＪＩＳ−Ａ
【００２２】
【表２】
0003882239.tif 000008
表中、Ｂ１、Ｂ２、Ｃ１で示される物質は下記の通りである。
・Ｂ１：ポリメチルハイドロジェンシロキサン
CH3        CH3            CH3
｜          ｜            ｜
H−Ｓｉ−Ｏ−（Ｓｉ−Ｏ）x−Ｓｉ−H        分子量１０００
｜          ｜            ｜
CH3        CH3            CH3
・Ｂ２：ポリメチルハイドロジェンシロキサン
CH3        CH3            CH3
｜          ｜            ｜
H−Ｓｉ−Ｏ−（Ｓｉ−Ｏ）x−Ｓｉ−CH3        分子量１０００
｜          ｜            ｜
CH3        CH3            CH3
・Ｃ１：塩化白金酸六水和物のイソプロパノール１重量％溶液
＊１  平均粒子径  １６ｍμの乾式シリカ
＊２  １，３ビス−（ｔ−ブチルパーオキシ−イソ−プロピル）ベンゼン
＊３  N,N'-m-フェニレンヒ゛スマレイミト゛
【００２３】
＜複合アクリル系重合体配合物の架橋＞
実施例１〜４で得られた本発明の組成物および比較例１〜２で得られた比較用の組成物について、下記の条件にしたがって架橋させることにより架橋物シートを作製した。
【００２４】
0003882239.tif 000009
＜組成物の評価＞
本発明の組成物および比較例の組成物から得られた架橋物シートおよび圧縮永久歪試片の各試験の測定結果を表３に示す。
【００２５】
【表３】
0003882239.tif 000010
【００２６】
【発明の効果】
発明の複合アクリル系重合体組成物は、アクリル系重合体にポリオルガノハイドロジェンシロキサンをヒドロシリル化反応により付加させた複合アクリル系重合体に、架橋剤を配合した組成物であり、これを架橋したゴム弾性体は、非粘着性、低硬度、低圧縮永久歪に優れる。また、本発明の複合アクリル系重合体組成物は、他の付加反応の場合にみられるような副反応等に基づく発生物がないのでＯＡ機器用のゴム部品（ロール、ベルト）、特に現像ロール、転写ロール、定着ロールに好適であり、しかも単層化が可能である。このように、本発明のアクリル系複合体組成物は、工業適価値が極めて大きい。